불순물 로 인 을 포함 하 고 순도 가 82 % 인 저 품위 규석 ( 경기도 가평균 의 고려 실리카 광산 에서 산출 ) 95 g 을 혼합 챔버 에 넣 고 질소 분위기 에서 1 시간 동안 250 ℃ 로 가열 하 고 , 혼합 챔버 로 순수 한 탄산 수소 나트륨 5 g 을 넣 고 30 분 동안 250 ℃ 에서 혼합 하 였 다 . 이어서 , 혼합 챔버 를 30 분 동안 가열 하 여 250 ℃ 에서 1550 ℃ 로 온도 를 상승 시키 고 , 상기 혼합 챔버 를 1550 ℃ 에서 3 시간 동안 유지 한 후 상온 으로 냉각 시켜 수용성 규산염 을 제조 하 였 다 .